(57)【特許請求の範囲】
【請求項１】
末端に活性のある重合体を、ジシリルアミノ基と、ケト、チオケト、エポキシ及びエピチオから選択される末端に活性のある重合体と反応することが可能な基とを含む化合物と反応させることを含み、前記重合体が、ジエン・マーを含む官能化重合体を提供する方法。
【請求項２】
前記化合物が、１つより多くのジシリルアミノ基を含み前記１以上のジシリルアミノ基のそれぞれのＮ原子が、芳香族環のＣ原子に直接結合している請求項１記載の方法。
【請求項３】
ジエン・マーとジシリルアミノ基とヘテロ原子を含む基の残部とを有する末端部分とを含む重合体であって，前記重合体が、少なくとも９５％のシス−１，４−結合含有量を有し、前記末端部分が、一般式
【化１】
0005473940.tif 000018
（式中、各Ｒは、独立して、水素原子又は置換もしくは非置換の一価の有機基であり、Ｒ１は、置換もしくは非置換の二価の有機基であり、Ｊは、Ｏ又はＳ原子であり、各Ｒ′は、独立して、Ｒであるか、又は両方のＲ′基が、ジシリルアミノ基の２つのＳｉ原子及びＮ原子と共に環状の官能部を形成する置換もしくは非置換の二価の有機基を共に形成する）
を有する重合体。
【請求項４】
少なくとも１つの種類の充填材と請求項３記載の重合体とを含む加硫物。
【請求項５】
請求項４記載の加硫物を含む物品。
【発明の詳細な説明】
【技術分野】
【０００１】
（背景情報）
タイヤトレッド等のゴム製品は、例えば、粒状カーボンブラック及びシリカ等の１種以上の補強材を含むエラストマー組成物から作製されることが多い。例えば、「バンダービルドラバーハンドブック（The Vanderbilt Rubber Handbook）」，第13版，1999年，pp.603-04（非特許文献１）を参照されたい。
【背景技術】
【０００２】
タイヤトレッドでは、優れた牽引力及び耐摩耗性が第一の考慮すべき事項であるが、自動車の燃料効率の関係は、タイヤ転動時のヒステリシス及び発熱性の低減と相関する転がり抵抗の最小化について論じられている。不幸にも、優れた路上牽引力を与えるように設計された組成物から作製されたトレッドは、通常、転がり抵抗の増大を示す。
【０００３】
典型的には、これらの特性の許容可能な妥協点やバランスをもたらすように、１又は複数の充填材、１又は複数の重合体及び添加剤が選択される。エラストマー材中にわたって、１又は複数の補強性充填材が良好に分散するのを確保することは、加工性を向上させるとともに、物理的性質を向上させるように作用する。充填材の分散は、エラストマーとの相互作用を増大させることにより、改善することができる。この種の試みの例としては、選択的反応性促進剤の存在下での高温混合、配合材の表面酸化、表面グラフト化、及び重合体、典型的にはその末端での化学的修飾が挙げられる。
【０００４】
種々のエラストマー材料が、多くの場合、例えば、タイヤ構成部材などの加硫物の製造に使用される.天然ゴムに加えて、もっともよく使用されているもののいくつかには、多くの場合、触媒を使用するプロセスによって作製される高シスポリジエン、多くの場合、アニオン性開始剤を使用するプロセスによって作製されるスチレン/ブタジエン共重合体（interpolymer）がある。高シスポリジエンに組み込むことができる官能性は、多くの場合、アニオン的に開始されたスチレン/ブタジエン共重合体に組み込むことができず、逆もまた同様である。
【０００５】
ランタニド・ベースの触媒で製造されたシス−１，４−ポリジエンは、多くの場合、向上した引張り性質、向上した耐摩耗性及び耐疲労性，並びにヒステリシスロスの減少をもたらすと考えられる直線状の構造を有する。したがって、そのようなシス−１，４−ポリジエンは、サイドウォール及びトレッドなどのタイヤ構成部材に使用するのに適している。
【先行技術文献】
【非特許文献】
【０００６】
【非特許文献１】「バンダービルドラバーハンドブック（The Vanderbilt Rubber Handbook）」，第13版，1999年，pp.603-04
【発明の概要】
【０００７】
一態様において、ジシリルアミノ基を有する末端部分を有する重合体が提供される。末端部分は、１又は複数のジシリルアミノ基に加えて少なくとも１つのヘテロ原子を有する基を含む化合物のラジカルであってもよい。特定の実施態様において、末端部分は、下記式
【化１】
0005473940.tif 000002
（式中、各Rは、独立して、水素原子又は置換もしくは非置換の一価の有機(例えば、ヒドロカルビル)基であり、R1は、限定されないが、ヒドロカルビレン基などの置換もしくは非置換の二価の有機基であり、Jは、O又はSであり、各R′は、独立して、Rであるか、又は両方のR′基が、ジシリルアミノ基の２つのSi原子及びN原子と共に環状の官能部を構成する置換もしくは非置換の二価の有機基を共に形成する）を有することができる。
【０００８】
別の態様において、末端に活性のある(例えば、カルボアニオン又は疑似リビング)重合体鎖の反応生成物と、ジシリルアミノ基、及び例えば、(チオ)ケト基又はエポキシ(もしくはS類似体、すなわち、エピチオ)基などの末端に活性のある重合体と反応することができる基の両方を有する化合物を含む官能化重合体が提供される。この種の官能重合体を製造するのに有用な方法も提供される。特定の実施態様において、重合体と反応する化合物(本明細書において「反応性化合物」とも称される)は、下記式
【化２】
0005473940.tif 000003
（R、R′及びR1は、上記で定義した通りであり、Qは、末端に活性のある重合体と反応することができるヘテロ原子含有基であり、特定の実施態様において、Qは、下記式
【化３】
0005473940.tif 000004
又は
【化４】
0005473940.tif 000005
（式中、R及びJは、上記で定義した通りである）を有することができる）によって定義される構造を有することができる。
【０００９】
更なる態様において、下記式
【化５】
0005473940.tif 000006
（式中、{p}は、重合体鎖を表し、R、R′、R1、及びJは、上記で定義した通りである）によって定義される高分子が提供される。
【００１０】
どのように特徴付けたかにかかわらず、重合体は、例えば、カーボンブラック及びシリカなどの粒状充填材と相互作用することができる。粒状充填材及びそのような重合体を有する加硫物を含む組成物も提供され、同様に、そのような組成物を提供し、使用する方法も提供される。
【００１１】
これらのいずれの態様又は各々において、重合体は、直接結合した芳香族ペンダント基を含むことができ、実質的に直線状であってもよく、かつ／又は重合体鎖内の及び／又は重合体鎖から懸垂した不飽和を含むことができる。この不飽和は、ポリエン・マー単位の組み込みから生じ得、好ましくは、重合体鎖に沿って実質的にランダムである。
【００１２】
以下に続く多種の実施形態の記載から、本発明の他の態様は、当業者に明らかである。かかる記載の理解を助けるために、特定の定義を直下に記載する。周囲の文章が明らかに反対の意図を示さない限り、これらの定義が全体に適用される。
「重合体」とは、１又は複数のモノマーの重合生成物を意味し、単独重合体、二元共重合体、三元共重合体、四元共重合体などを含み、
「高分子」とは、その構造内に、２又は３以上の重合体鎖を含む化学物質を意味し、
「マー」又は「マー単位」は、単一の反応体分子から誘導される重合体部分(例えば、エチレン・マーが、一般式−ＣＨ２ＣＨ２−を有する)を意味し、
「二元共重合体」とは、２つの反応体、典型的にはモノマーに由来するマー単位を含む重合体を意味し、ランダム、ブロック、セグメント化、グラフトなどの共重合体を含み、
「共重合体」とは、少なくとも二つの反応体、典型的には単量体から誘導される単量体単位を含む重合体を意味し、二元共重合体、三元共重合体、四元共重合体及び同類のものを含めたものであり、
「（チオ）ケト」とは、ケト又はチオケトを意味し、
「置換」とは、対象となる基の本来の目的の妨げとならないヘテロ原子又は官能部（例えば、ヒドロカルビル基）を含有するものを意味し、
「直接結合した」とは、原子又は基を介在又は挿入しないで、共有結合したことを意味し、
「ポリエン」とは、分子の最も長い部分又は鎖に位置した少なくとも二つの二重結合を有する分子を意味し、特にジエン、トリエン及び同類のものを含めたものであり、
「ポリジエン」とは、１又は複数のジエン由来のマー単位を含む重合体を意味し、
「ｐｈｒ」とは、ゴム１００質量部（ｐｂｗ）当たりのｐｂｗを意味し、
「ラジカル」は、反応の結果としていずれかの原子を得るか失うかにかかわらず、他の分子と反応した後に残存する分子の部分を意味し、
「非配位アニオン」とは、立体障害ゆえに例えば触媒系の活性中心と配位結合を形成しない立体的に嵩高いアニオンを意味し、
「非配位アニオン前駆体」とは、反応条件の下で非配位アニオンを形成できる化合物を意味し、
「末端」は、重合体鎖の末端を意味し、
「末端部分」は、末端に位置した基又は官能部を意味する。
【００１３】
本明細書全体にわたって、周囲の文章が明らかに反対の意図を示さない限り、百分率の形で与えられた全数値は、重量百分率である。
【発明を実施するための形態】
【００１４】
上記で要約した官能化高分子材料は、少なくとも１つのジシリルアミノ基及び末端に活性のある重合体と反応することが可能な基を有する少なくとも１つの化合物(以下、「官能化剤」)を導入することによって提供できる。重合体鎖に対する１又は複数の官能化剤のモル比を調整して、官能化重合体の量を制御することができるが、完全な又はほぼ完全な官能化を達成するために、過剰の１又は複数の官能化剤を、典型的には使用する。
【００１５】
重合体は、エラストマーであってもよく、ポリエン、特にジエン及びトリエン由来のものなどの不飽和を含むマー単位を含むことができる。ポリエンの例としては、Ｃ４−Ｃ１２ジエン、特に、限定されないが、１，３−ブタジエン、１，３−ペンタジエン、１，３−ヘキサジエン、２，３−ジメチル−１，３−ブタジエン、２−エチル−１，３−ブタジエン、２−メチル−１，３−ペンタジエン、３−メチル−１，３−ペンタジエン、４−メチル−１，３−ペンタジエン、２，４−ヘキサジエン、及び同類のものなどの共役ジエンが挙げられる。
【００１６】
意図した最終用途に応じて、１又は複数の重合体鎖は、例えば、ビニル芳香族マー、特にスチレン、α−メチルスチレン、ｐ−メチルスチレン、ビニルトルエン、ビニルナフタレン、及び同類のものなどのＣ８−Ｃ２０ビニル芳香族の組み込みによってもたらすことができるペンダント芳香族基を含むことができる。１又は複数のポリエンと共に使用する場合、ペンダント芳香族性を有するマー単位は、総マー含有量に基づいた、重合体鎖の約１〜約５０％、約１０〜約４５％、又は約２０〜約３５％を構成することができ、そのような共重合体のミクロ構造は、ランダムであり得る、すなわち、それぞれの種類の構成モノマーから誘導されるマー単位がブロックを形成せず、その代わりに、基本的に繰り返しのないように組み込まれる。ランダムのミクロ構造は、例えば、タイヤトレッドの製造に用いるゴム組成物等のいくつかの最終用途に特別な利点を与えることができる。
【００１７】
エラストマーの例としては、例えばＳＢＲとしても知られるポリ（スチレン−ｃｏ−ブタジエン）等の一種又は複数のポリエンとスチレンの共重合体が挙げられる。
【００１８】
ポリエンは、一以上の方法で重合体鎖に組み込むことができる。特にタイヤトレッドの用途では、この組み込みの方法を制御することが望ましい場合がある。総ポリエン含有量に基づいた数値の百分率として与えられる約１０〜約８０％、任意選択的には約２５〜約６５％の全体の１，２−ミクロ構造を有する重合体鎖が、特定の最終用途に望ましい場合がある。総ポリエン含有量に基づき、約５０％以下、好ましくは約４５％以下、より好ましくは約４０％以下、更に好ましくは約３５％以下、最も好ましくは約３０％以下の全体の１，２−ミクロ構造を有する重合体は、実質的に線状であるとみなされる。特定の最終使用用途には、１，２−結合含有量をさらに低く、例えば、約７％未満、５％未満、２％未満、又は１％未満に保つことが望ましい場合がある。
【００１９】
ムーニー粘度（ＭＬ４／１００℃）は、約２〜約１５０、より通常には約２．５〜約１２５、更により通常には約５〜約１００、最も通常には約１０〜約７５が好ましい。
【００２０】
前記種類の重合体は、乳化重合又は溶液重合によって製造することができ、後者は、ランダム性、ミクロ構造等の特性に関してより高度な制御を与える。溶液重合は、２０世紀半ば頃から実施されており、それ故に、その一般的な態様が当業者に知られているが、参照の便宜上、特定の態様をここに記載する。
【００２１】
望ましい重合体の性質に応じて，溶液重合の特定の条件を大きく変化させることができる。以下に続く議論において、アニオン的に開始された（リビング）重合を最初に説明し、続いて、配位触媒（疑似リビング）重合について説明する。これらの説明の後、官能化及びそのように作製された重合体の加工について説明する。
【００２２】
溶液重合は、一般に、開始剤を伴う。例示的な開始剤としては、有機リチウム化合物、特にアルキルリチウム化合物が挙げられる。有機リチウム開始剤の例としては、Ｎ-リチオ-ヘキサメチレンイミン、ｎ-ブチルリチウム、トリブチルスズリチウム、ジメチルアミノリチウム、ジエチルアミノリチウム、ジプロピルアミノリチウム、ジブチルアミノリチウム及び同類のもの等のジアルキルアミノリチウム化合物、ジエチルアミノプロピルリチウム等のジアルキルアミノアルキルリチウム化合物、並びにＣ１〜Ｃ１２、好ましくはＣ１〜Ｃ４アルキル基を含むそれらのトリアルキルスタニルリチウム化合物が挙げられる。
【００２３】
多官能開始剤、即ち二つ以上のリビング末端を有する重合体を形成可能な開始剤を用いることもできる。多官能開始剤の例としては、制限されるものではないが、１，４−ジリチオブタン、１，１０−ジリチオデカン、１，２０−ジリチオエイコサン、１，４−ジリチオベンゼン、１，４−ジリチオナフタレン、１，１０−ジリチオアントラセン、１，２−ジリチオ−１，２−ジフェニルエタン、１，３，５−トリリチオペンタン、１，５，１５−トリリチオエイコサン、１，３，５−トリリチオシクロヘキサン、１，３，５，８−テトラリチオデカン、１，５，１０，２０−テトラリチオエイコサン、１，２，４，６−テトラリチオシクロヘキサン及び４，４´−ジリチオビフェニルが挙げられる。
【００２４】
また、有機リチウム開始剤に加えて、いわゆる官能化開始剤を用いることができる。かかる開始剤は重合体鎖に組み込まれ、鎖の開始された末端に官能基を与える。かかる物質の例としては、リチオ化アリールチオアセタール（例えば、米国特許第７，１５３，９１９号参照）及び有機リチウム化合物の反応生成物、例えば、任意にジイソプロペニルベンゼン等の化合物と予備反応した、置換したアルジミン、ケチミン、第２級アミン等のＮ−含有有機化合物が挙げられる（例えば、米国特許第５，１５３，１５９号及び第５，５６７，８１５号参照）。
【００２５】
有用なアニオン重合溶媒としては、種々のＣ５〜Ｃ１２環式及び非環式アルカン、並びにそれらのアルキル化誘導体、特定の液状芳香族化合物、並びにそれらの混合物が挙げられる。当業者は、他の有用な溶媒の選択及び組み合わせを知っている。
【００２６】
溶液重合では、重合成分中に調整剤、通常、極性化合物を含むことにより、ランダム化及びビニル含有量（即ち、１，２−ミクロ構造）の両方を増大させることができる。開始剤１当量当たり９０当量以上までの調整剤を使用することができ、その量は、例えば、所望のビニル含有量、使用される非ポリエン単量体のレベル、反応温度及び用いる特定の調整剤の性質によって決まる。調整剤として有用な化合物としては、非結合電子対を有するヘテロ原子（例えば、Ｏ又はＮ）を含む有機化合物が挙げられる。例としては、モノ及びオリゴアルキレングリコールのジアルキルエーテル、クラウンエーテル、テトラメチルエチレンジアミン等の第３級アミン、ＴＨＦ、ＴＨＦオリゴマー、２，２’−ビス（２’−テトラヒドロフリル）プロパン等の直線状及び環状のオリゴマーのオキソラニルアルカン（例えば、米国特許第４，４２９，０９１号参照）、ジピペリジルエタン、ヘキサメチルホスホラミド、Ｎ，Ｎ’−ジメチルピペラジン、ジアザビシクロオクタン、ジエチルエーテル、トリブチルアミン及び同類のものが挙げられる。
【００２７】
当業者が、溶液重合に典型的に使用される条件を理解するが、参照を容易にするために、代表的な説明を提供する。下記に示すものは、バッチ法に基づくものであるが、この記載を、例えば、半バッチ法又は連続法にまで拡張することは、当業者の能力の範囲内である。
【００２８】
溶液重合は、一般に、適した反応容器に一つ又は複数の単量体と溶媒のブレンドを装填した後に、溶液又はブレンドの一環としてしばしば添加される調整剤（使用する場合）及び開始剤の添加により開始し、或いは、一つ又は複数の単量体と調整剤を開始剤に添加することができる。手順は、一般に、無水で嫌気の条件下で行われる。反応体を約１５０℃まで加熱して、攪拌することができる。望ましい程度の転化が達成された後に熱源（使用する場合）を除去することができ、また、反応容器が単に重合のために用意されたものである場合には、その反応混合物を官能化及び／又は失活用の重合後の容器に移動する。
【００２９】
概して、アニオン技術によって製造した重合体は、約５０，０００〜約５００，０００ダルトンの数平均分子量（Ｍｎ）を有するが、特定の実施態様において、数平均分子量は、約７５，０００〜約２５０，０００ダルトン又は約９０，０００〜約１５０，０００ダルトンの範囲内であってもよい。
【００３０】
特定の最終用途は、アニオン（リビング）重合によって達成することが困難又は非効率的となり得る特性を有する重合体を求める。例えば、一部の用途では、高いシス−１，４−結合含有量を有する共役ジエン重合体が望ましい場合がある。かかるポリジエンは、触媒（リビング重合で採用された開始剤に対し）を使用する方法によって調製でき、擬リビング特性を呈してもよい。
【００３１】
一部の触媒系は、優先的にシス−１，４−ポリジエンをもたらすが、他の触媒系は、優先的にトランス−１，４−ポリジエンをもたらす。当業者は各種類の例に精通している。この説明の残りは、特定のシス−特異的触媒系に基づくが、これは単に例示のためであり、官能化方法及び化合物を制限するとみなすものではない。
【００３２】
例示的な配位触媒系は、共役ジエン単量体の重合に有用であると知られているランタニド金属を使用することができる。具体的には、ランタニド化合物を含む触媒系を、一種類以上の共役ジエンからシス−１，４−ポリジエンを提供するのに使用できる。
【００３３】
好適なランタニド系触媒組成物は、米国特許第６，６９９，８１３号中及び該文献にて引用された特許文献に詳細に記載されている。「触媒組成物」という用語は、成分の単純な混合物、引力の物理的又は化学的な力によって引き起こされる種々の成分の複合体、成分の一部もしくはすべての化学的反応生成物、又は前記のものの組み合わせを包含することを意図したものである。参照を簡便簡潔にするため、凝縮した記載を本明細書中に示す。
【００３４】
ランタニド触媒組成物の例としては、（ａ）ランタニド化合物、アルキル化剤及びハロゲン含有化合物（しかしながら、ハロゲン含有化合物の使用は、ランタニド化合物及び／又はアルキル化剤がハロゲン原子を含有する場合には任意である）、（ｂ）ランタニド化合物及びアルミノキサン、又は、（ｃ）ランタニド化合物、アルキル化剤及び非配位アニオン又はその前駆体が挙げられる。
【００３５】
種々のランタニド化合物又はそれらの混合物が使用できる。これらの化合物は、好ましくは、芳香族炭化水素、例えば、ベンゼン、トルエン、キシレン、（ジ）エチルベンゼン、メシチレン、及び同類のもの、直線状及び分岐状のＣ５〜Ｃ１０アルカン、石油エーテル、ケロシン、ペトロリウム・スピリット、及び同類のものなどの脂肪族炭化水素、又はシクロペンタン、シクロヘキサン、メチルシクロペンタン、メチルシクロヘキサン、及び同類のものなどの脂環式炭化水素などの炭化水素溶媒に可溶であるが、炭化水素不溶のランタニド化合物は、重合媒体に懸濁できる。好ましいランタニド化合物としては、少なくとも一つのＮｄ、ＬａもしくはＳｍ原子を含むものまたはジジムを含むもの（モナズ砂から得られた希土類元素の市販の混合物）が挙げられる。ランタニド化合物中の単数又は複数のランタニド原子は、多くの酸化状態のいずれであってもよいが、＋３酸化状態のランタニド原子を有する化合物が典型的には使用される。好適なランタニド化合物の例としては、カルボン酸塩、有機リン酸塩、有機ホスホン酸塩、有機ホスフィン酸塩、キサントゲン酸塩、カルバミン酸塩、ジチオカルバミン酸塩、β−ジケトナート、アルコキシド、アリールオキシド、ハロゲン化物、擬ハロゲン化物、オキシハライド及び同類のものが挙げられる。ランタニド化合物のこれらの種類のそれぞれの多数の例を、米国特許第６，６９９，８１３号で見出すことができる。
【００３６】
典型的には、ランタニド化合物は一以上のアルキル化剤、すなわち、ヒドロカルビル基を他の金属に移動できる有機金属化合物とともに使用される。かかる薬剤は、典型的には１、２及び３属金属などの電気陽性な金属の有機金属化合物である。アルキル化剤の例としては、有機アルミニウム化合物及び有機マグネシウム化合物が挙げられる。前者には、（１）下記一般式ＡｌＲ２ｎＸ３−ｎ［式中、ｎは１〜３の整数であり、各Ｒ２は独立してＣ原子を介してＡｌ原子と結合する一価の有機基（Ｎ、Ｏ、Ｂ、Ｓｉ、Ｓ、Ｐ等のヘテロ原子を含んでもよい）であり、各Ｘは独立して水素原子、ハロゲン原子、カルボキシレート基、アルコキシド基又はアリールオキシド基である］を有する化合物、（２）トリヒドロカルビルアルミニウム化合物を水と反応を反応させることによって作製できる直鎖又は環状のオリゴマー状アルミノキサンが挙げられる。後者には、下記一般式ＭｇＲ３ｙＸ２−ｙ［式中、Ｘは上記定義どおりであり、ｙは１〜２の整数であり、Ｒ３は各一価の有機基がＣ原子を介してＭｇ原子と結合する以外はＲ２と同様である］を有する化合物が挙げられる。
【００３７】
一部の触媒組成物は一以上の不安定なハロゲン原子を有する化合物を含むことができる。好ましくは、ハロゲン含有化合物は、ランタニド化合物に関して上述したものなどの炭化水素溶媒に可溶であるが、炭化水素に溶解しない化合物は重合媒体中に懸濁できる。有用なハロゲン含有化合物としては、ハロゲン元素、混合ハロゲン、ハロゲン化水素、有機ハロゲン化物、無機ハロゲン化物、金属ハロゲン化物、有機金属ハロゲン化物及びそれらの２種以上の混合物が挙げられる。
【００３８】
他の触媒組成物は、非配位アニオン又は非配位アニオン前駆体を含む。非配位アニオンの例としては、テトラアリールホウ酸アニオン、 特にはフッ素化されたテトラアリールホウ酸アニオン、並びに非配位アニオン及び対カチオンを含有するイオン性化合物(例えば、トリフェニルカルボニウムテトラキス(ペンタフルオロフェニル)ホウ酸塩)が挙げられる。非配位アニオン前駆体の例としては、強い電子吸引性基を含有するホウ素化合物が挙げられる。
【００３９】
この種の触媒組成物は、広範な濃度及び比率にわたり共役ジエンが立体特異的ポリジエンへと重合するのに非常に高い触媒活性を有するが、最も望ましい特性を有する重合体は、典型的には成分の濃度及び比率の比較的狭い範囲を使用する系から得られる。更に、触媒成分は、活性触媒種を形成するように相互作用すると考えられており、それ故に、各成分の最適な濃度は他の成分の濃度に依存しうる。以下のモル比率は、前述の成分に基づく多種の異なる系に対して比較的適例と考えられる。
ランタニド化合物に対するアルキル化剤（アルキル化剤／Ｌｎ）は、約１：１〜約２００：１、好適には約２：１〜約１００：１、より好適には約５：１〜約５０：１であり、
ランタニド化合物に対するハロゲン含有化合物（ハロゲン原子／Ｌｎ）は、約１：２〜約２０：１、好適には約１：１〜約１０：１、より好適には約２：１〜約６：１であり、
ランタニド化合物に対するアルミノキサン、特にランタニド化合物中のランタニド原子当量に対するアルミノキサン上のアルミニウム原子当量（Ａｌ／Ｌｎ）は、約５０：１〜約５０，０００：１、好適には約７５：１〜約３０，０００：１、より好適には約１００：１〜約１，０００：１であり、
ランタニド化合物に対する非配位アニオン又は前駆体（Ａｎ／Ｌｎ）は、約１：２〜約２０：１，好適には約３：４〜約１０：１、より好適には約１：１〜約６：１である。
【００４０】
ランタニド系触媒を用いて製造されたポリジエンの分子量は、触媒系内の使用した触媒量及び／又は共触媒濃度量を調整することで制御でき、幅広い範囲の分子量を有するポリジエンをこのようにして製造できる。一般に、触媒及び共触媒の濃度を増加させると、得られるポリジエンの分子量は低下するが、極低分子量のポリジエン（例えば、液状ポリジエン）は、極めて高い触媒濃度を必要とする。
【００４１】
ランタニド系触媒組成物へ一以上のＮｉ含有化合物を含めることは、有利なことに、触媒活性及び重合体ミクロ構造へ重大な負の影響を与えることなく、得られたポリジエンの分子量を容易に制御できる。上記で示したものなどの炭化水素溶媒に可溶なものを優先して、多種のＮｉを含有する化合物又はその混合物を採用できる。Ｎｉ含有化合物は、好ましくは、上述したものなどの炭化水素溶媒に可溶であるが、炭化水素に溶解しないＮｉ含有化合物は、重合媒体中に懸濁して、触媒活性種を形成できる．
【００４２】
Ｎｉ含有化合物中のＮｉ原子は、０、＋２、＋３、及び＋４酸化状態を含め酸化状態数がいくつでもよいが、Ｎｉ原子が＋２酸化状態である二価Ｎｉ化合物が一般的に好ましい。Ｎｉ化合物の例としては、カルボン酸塩、有機リン酸塩、有機ホスホン酸塩、有機ホスフィン酸塩、キサントゲン酸塩、カルバミン酸塩、ジチオカルバミン酸塩、β−ジケトナート、アルコキシド、アリールオキシド、ハロゲン化物、擬ハロゲン化物、オキシハライド、有機ニッケル化合物（すなわち、例えば、ニッケロセン、デカメチルニッケロセンなどの少なくとも一つのＣ−Ｎｉ結合を有する化合物）等が挙げられる。
【００４３】
ランタニド化合物に対するＮｉ含有化合物物のモル比率(Ｎｉ/Ｌｎ)は、一般的に約１:１０００〜約１:１、好適には約１:２００〜約１:２及びより好適には約１:１００〜約１:５の範囲に及ぶ。
【００４４】
かかる種類の触媒組成物は、下記方法を使用して形成できる。
（１）インサイチュ  触媒成分を、単量体及び溶媒（又は単にバルク単量体）を含有する溶液に添加する。添加は段階的又は一斉に行ってもよい。後者の場合、アルキル化剤を好適には最初に添加し、順次ランタニド化合物、ニッケル含有化合物（使用する場合）および（使用する場合）ハロゲン含有化合物又は非配位アニオン又は非配位アニオン前駆体が続く。
（２）予備混合  単数又は複数の共役ジエン単量体を導入する前に、成分を、重合系外で、一般に約−２０℃〜８０℃の温度で混合できる。
（３）単数又は複数の単量体の存在下での予備形成  触媒成分を、少量の単数又は複数の共役ジエン単量体の存在下、約−２０℃〜８０℃の温度で混合できる。共役ジエン単量体の量は、ランタニド化合物のモル当たり約１〜約５００モル、好適には約５〜約２５０モル、より好適には約１０〜約１００モルの範囲に及ぶことができる。得られた触媒組成物を重合する単数又は複数の共役ジエン単量体の残分に添加する
（４）二段階法
（ａ）共役ジエン単量体の不在又は少量の共役ジエン単量体の存在下、アルキル化剤を、ランタニド化合物と約−２０℃〜約８０℃の温度で混合する。
（ｂ）前述の混合物及び残存する構成成分を段階的又は一斉のいずれの方法で重合する単数又は複数の共役ジエン単量体の残分に投入する(使用する場合、Ｎｉ含有化合物はいずれの段階にも含めることができる)。
一以上の触媒成分の溶液を、前述の方法により重合系外で調製する場合、有機溶媒又はキャリヤーを好適には使用する。有用な有機溶媒としては、前述のものが挙げられる。
【００４５】
シス−１，４−ポリジエンの製造は、触媒的に効果的な量の触媒組成物の存在下での１つ又は複数の共役ジエン単量体の重合によってなされる。重合質量で使用される全触媒濃度は、成分の純度、重合温度、重合速度及び所望の転換率、所望の分子量並びに多くの他の要因などの多種の要因との相互作用に依存する。従って、個々の触媒成分の触媒的に効果的な量を使用すべきであると言う以外に、具体的な全触媒濃度を絶対的に示すことはできない。一般に使用されるランタニド化合物の量は、共役ジエン単量体１００ｇ当たり約０．０１〜約２ｍｍｏｌ、好適には約０．０２〜約１ｍｍｏｌ、より好適には約０．０５〜約０．５ｍｍｏｌの範囲に及ぶ。他の全ての成分は、一般に、ランタニド化合物の量に基づいた量で添加される(前記で規定した多種の比率を参照)。
【００４６】
重合を、好適には有機溶媒中で、すなわち、単量体が凝縮相中にある溶液重合又は沈殿重合として実施する。触媒成分は、好適には有機液体内に溶解又は懸濁される。重合初期に重合媒体中に存在する単量体量(ｗｔ．％)は、一般的に、約３〜約８０％、好適には約５〜約５０％及びより好適には約１０％から約３０％の範囲に及ぶ(また、重合は、凝縮液相中又は気相中のいずれかで行われるバルク重合手段によっても実施できる)。
【００４７】
バッチ、連続又は半連続方法のいずれを採用するかに関わらず、重合は、好適には、中程度から激しく撹拌して、Ｎ２、Ａｒ又はＨｅなどの不活性保護気体により提供される無酸素条件下で行われる。重合温度は、広範囲に変更してもよいが、典型的には、約２０℃〜約９０℃の温度が採用され、熱を、外部冷却及び／又は単量体又は溶媒の蒸発による冷却によって除去できる。採用される重合圧力は、広範囲に変更してもよいが、典型的には約０．１〜約１ＭＰａの圧力が採用される。
【００４８】
１，３−ブタジエンを重合する場合、シス−１，４−ポリブタジエンは、一般的に、ポリスチレン標準を用いたＧＰＣによって決定された約５，０００〜約２００，０００ダルトン、約２５，０００〜約１５０，０００ダルトン又は約５０，０００〜約１２０，０００ダルトンのＭｎを有する。重合体の多分散は、一般的に、約１．５〜約５．０、典型的には約２．０〜約４．０の範囲に及ぶ。
【００４９】
得られたポリジエンは、好適には、少なくとも約６０％、少なくとも約７５％、少なくとも約９０％及び更に少なくとも約９５％のシス−１，４−結合含有量を有し、約７％未満、約５％未満、約２％未満、約１％未満の１，２−結合含有量を有し得る。
【００５０】
記載した重合プロセスの両方とも、好都合に、官能化重合体をもたらすように、１又は複数の官能化剤と更に反応することができる活性（リビング又は疑似リビング）末端を持つ重合体鎖をもたらす。上記のように、官能化によって、ゴム配合物中での重合体と粒状充填材との間の相互作用を増大させ、それによって、加硫物の機械的及び動的性質を向上させることができる。
【００５１】
官能化剤は、概して、ジシリルアミノ基及び又は末端に活性のある重合体と反応することが可能なヘテロ原子含有基又は官能部を含み、かかる基の制限されない例としては、（チオ）イソシアネート基、（チオ）アルデヒド基、イミン基、アミド基、トリヒドロカルビルイソシアヌレート基、（チオ）カルボン酸エステル基およびその塩の基、無水カルボン酸基及び酸ハロゲン化物の基、炭酸のジヒドロカルビルエステル、（チオ）ケト基、エポキシ基およびエピチオ基が挙げられる。これらの化合物の特定の具体例としては、式（ＩＩ）（式中、各Ｒ′が独立してＲであってもよいか、又は、これとは別に、両方のＲ′基が、ジシリルアミノ基の２つのＳｉ原子およびＮ原子と共に、環状の官能部を構成する置換もしくは非置換の二価の有機基を共に形成することができる）において上記に示されるものがあり、これらの可能性の第２のものは以下の構造：
【化６】
0005473940.tif 000007
によって表わすことができる。
【００５２】
式（ＩＩ）によって定義される好ましい化合物としては、Ｑが、ＪがＯである式（ＩＩ−ａ）において定義されるものがある。かかる基の中でも、好ましい一部のものとしては、Ｒ１がフェニレン基である化合物がある。この好ましい一部の化合物の具体例としては、Ｎ，Ｎ−ビス（トリメチルシリル）−２−アミノベンゾフェノン、Ｎ，Ｎ−ビス（トリメチルシリル）−３−アミノベンゾフェノン、Ｎ，Ｎ−ビス（トリメチルシリル）−４−アミノベンゾフェノン（以下、ＢＴＭＳＡＢと略す）、Ｎ，Ｎ−ビス（トリメチルシリル）−２−アミノアセトフェノン、Ｎ，Ｎ−ビス（トリメチルシリル）−３−アミノアセトフェノン、Ｎ，Ｎ−ビス（トリメチルシリル）−４−アミノアセトフェノン、Ｎ，Ｎ−ビス（トリメチルシリル）−２−アミノベンズアルデヒド、Ｎ，Ｎ−ビス（トリメチルシリル）−１−アミノアントラキノン、Ｎ，Ｎ−ビス（トリメチルシリル）−２−アミノアントラキノン、Ｎ，Ｎ−ビス（トリメチルシリル）−６−アミノフラボン、Ｎ，Ｎ−ビス（トリメチルシリル）−７−アミノフラボン、Ｎ，Ｎ−ビス（トリメチルシリル）−１−アミノ−９−フルオレノン、Ｎ，Ｎ−ビス（トリメチルシリル）−２−アミノ−９−フルオレノン、Ｎ，Ｎ−ビス（トリメチルシリル）−３−アミノ−９−フルオレノン、Ｎ，Ｎ−ビス（トリメチルシリル）−４−アミノ−９−フルオレノン、Ｎ，Ｎ−ビス（トリメチルシリル）−３−アミノクマリン、Ｎ，Ｎ−ビス（トリメチルシリル）−７−アミノ−２−メチルクロモン、Ｎ，Ｎ−ビス（トリメチルシリル）−７−アミノ−４−メチルクマリン、Ｎ，Ｎ，Ｎ′，Ｎ′−テトラキス（トリメチルシリル）−１，２−ジアミノアントラキノン、Ｎ，Ｎ，Ｎ′，Ｎ′−テトラキス（トリメチルシリル）−１，４−ジアミノアントラキノン、Ｎ，Ｎ，Ｎ′，Ｎ′−テトラキス（トリメチルシリル）−１，５−ジアミノアントラキノン、Ｎ，Ｎ，Ｎ′，Ｎ′−テトラキス（トリメチルシリル）−２，６−ジアミノアントラキノン、Ｎ，Ｎ，Ｎ′，Ｎ′−テトラキス（トリメチルシリル）−１，３−ジアミノアセトン、Ｎ，Ｎ，Ｎ′，Ｎ′−テトラキス（トリメチルシリル）−２，２′−ジアミノベンゾフェノン（以下、ＴＴＭＳＤＡＢと略す）、Ｎ，Ｎ，Ｎ′，Ｎ′−テトラキス（トリメチルシリル）−３，３′−ジアミノベンゾフェノン、Ｎ，Ｎ，Ｎ′，Ｎ′−テトラキス（トリメチルシリル）−４，４′−ジアミノベンゾフェノン、Ｎ，Ｎ，Ｎ′，Ｎ′−テトラキス（トリメチルシリル）−２，３−ジアミノベンゾフェノン、Ｎ，Ｎ，Ｎ′，Ｎ′−テトラキス（トリメチルシリル）−２，４−ジアミノベンゾフェノン、Ｎ，Ｎ，Ｎ′，Ｎ′−テトラキス（トリメチルシリル）−３，４−ジアミノベンゾフェノン、Ｎ，Ｎ，Ｎ′，Ｎ′−テトラキス（トリメチルシリル）−２，７−ジアミノ−９−フルオレノン、Ｎ，Ｎ，Ｎ′，Ｎ′−テトラキス（トリメチルシリル）−１，４−ジアミノアントラキノン、Ｎ，Ｎ，Ｎ′，Ｎ′−テトラキス（トリメチルシリル）−１，８−ジアミノアントラキノン、及びＮ，Ｎ，Ｎ′，Ｎ′−テトラキス（トリメチルシリル）−１，４−ジアミノアントラキノンが挙げられる。
【００５３】
式（ＩＩ）によって定義される他の好ましい化合物としては、Ｑが、ＪがＯである式（ＩＩ−ｂ）において定義されるものがある。かかる基の中でも、好ましい一部のものとしては、Ｒ１がＣ１−Ｃ６アルキレン基である化合物がある。この好ましい一部の化合物の具体例は、Ｎ，Ｎ−ビス（トリメチルシリル）グリシジルアミン（以下、ＢＴＭＳＧＡと略す）である。
【００５４】
単数又は複数のかかる官能化剤と末端反応性重合体との反応を、比較的迅速に（数分間〜数時間）、中程度の温度（例えば、０℃〜７５℃）で単に混合することによって行うことができる。概して，ランタニド化合物の当たり約０．０１〜約２００モル，好ましくは約０．１〜約１５０モル，及びより好ましくは約０．２５〜約７５モルの官能化剤を使用する。望ましい場合，官能化反応を、重合容器で行うことができる。
【００５５】
この官能化反応によって、構造式（ＩＩＩ）によって定義される有する高分子をもたらすことができ、該高分子は、重合体、特にカルボアニオン又は疑リビング重合体と、ジシリルアミノ基及び反応性重合体末端と反応することができるか、又は該末端に付加することができる少なくとも１つの官能部を含む化合物との反応生成物と記載することもできる。反応性重合体末端と反応することが可能な官能部の制限されない例としては、（チオ）ケト、エポキシ及びエピチオ基が挙げられる。特定の実施態様において、化合物は、１、２又は３以上の芳香族（例えば、フェニル）基を含有することもでき、これらの実施態様の特定のものにおいて、各芳香族基は、環のＣ原子の１つに結合している少なくとも１つのＮ原子を有することができ、特定の好ましい実施態様において、各Ｎ原子が、Ｃ１−Ｃ６アルキル鎖を含有する基でシリル化されている。他の実施態様において、エポキシ又はエピチオ官能部が、Ｃ１−Ｃ６アルキレン基を介してジシリルアミノ基に付着することができる。記載した種類の化合物は、概して、式（ＩＩ）に示す構造に従って定義できる。
【００５６】
官能化反応後、失活剤を、重合体セメントに添加して、残りの反応性重合体鎖のいずれ及び触媒組成物を不活性化することができる。失活剤は、例えば、アルコール、カルボン酸、無機酸、水及び同類のものなどの１又は複数のプロトン性化合物であってもよい。抗酸化剤を失活剤の前に、失活剤と共に、又は失活剤の後に添加してもよい。使用する抗酸化剤の量は、重合体生成物の重量で約０．２〜約１％の範囲に及ぶことができる。
【００５７】
官能化重合体を、ドラム乾燥、押出機乾燥、真空乾燥又は同類のものなどの従来の技術によって、重合混合物から単離することができ、水、アルコール又は水蒸気、熱脱溶媒和等での凝固と組み合わせてもよい。凝固を行う場合、オーブン乾燥が望ましい場合がある。
【００５８】
官能化重合体は、とりわけ、カーボンブラック及びシリカなどの補強性充填材と配合した際に、特に有利な性質を示すことができる。該官能化重合体は、サイドウォール又はトレッドストック配合物に利用することができるか、又は、天然ゴム、及び／又は例えば、ポリエン由来のマー単位を含む一以上の単独重合体及び二元共重合体（例えば、ポリ（ブタジエン）、ポリ（イソプレン）及びブタジエン、イソプレン等を組み入れた二元共重合体等）、ＳＢＲ、ブチルゴム、ネオプレン、エチレン／プロピレンゴム、エチレン／プロピレン／ジエンゴム、アクリロニトリル／ブタジエンゴム、シリコーンゴム、フルオロエラストマー、エチレン／アクリルゴム、エチレン／酢酸ビニル共重合体、エピクロロヒドリンゴム、塩素化ポリエチレンゴム、クロロスルホン化ポリエチレンゴム、水素化ニトリルゴム、テトラフルオロエチレン／プロピレンゴム及び同類のものなどの非官能化合成ゴムを含む従来使用されているトレッドストックゴムのいずれとも混合できる。単数又は複数の官能化重合体を単数又は複数の従来のゴムと混合する場合、その量は、単数又は複数の従来のゴムが全ゴムのバランスを整えながら、全ゴムの約５〜約９９％で変えることができる。最小量は、所望するヒステリシス低減度合いに大いに依存する。
【００５９】
エラストマー配合物は、典型的には、添加した単数又は複数の充填材の全体積をエラストマーストックの全体積で割ったものである、多くの場合約２５％の体積分率で充填され、典型的な（組み合わせた）補強性充填材の量は約３０〜約１００ｐｈｒであり、範囲の上限は、かかる充填材を使用した際に与えられる上昇した粘度をどれほど効果的に加工機器が扱うことができるかによって大きく定められる
【００６０】
有用な充填材として、種々の形態のカーボンブラックが挙げられ、該カーボンブラックとしては、限定されないが、ファーネスブラック、チャンネルブラック及びランプブラックが挙げられる。より具体化的には、カーボンブラックの例としては、超耐摩耗性ファーネスブラック、高耐摩耗性ファーネスブラック、高速押出性ファーネスブラック、微粒子ファーネスブラック、準超耐摩耗性ファーネス（ＩＳＡＦ）ブラック、半補強性ファーネス（ＳＲＦ）ブラック、中級作業性チャンネルブラック、難作業性チャンネルブラック及び導電性チャンネルブラック及びアセチレンブラックが挙げられ、これらの二以上の混合物も使用できる。少なくとも２０ｍ2/ｇ、好適には少なくとも約３５ｍ2/ｇの表面積(ＥＭＳＡ)を有するカーボンブラックが好適である。表面積の値は、ＣＴＡＢ技術を用いたＡＳＴＭ Ｄ-１７６５によって決定できる。カーボンブラックは、ペレット化された形態でも、ペレット化されていない凝集した塊でもよいが、ペレット化されていないカーボンブラックが、特定の混合機に好適でありうる。
【００６１】
カーボンブラックの量は、約５０ｐｈｒまでであってもよく、約５〜約４０ｐｈｒが典型的である。
【００６２】
また、非晶質シリカ(ＳｉＯ2)も充填材として利用できる。シリカは、水中での化学反応によって作られ、超微細球状粒子として沈殿させることから、一般に湿式法ケイ酸として分類される。これらの一次粒子は、強く会合して凝集体になり、該凝集体は、順にそれほど強くなく結合し凝集塊になる。「高分散性シリカ」は、解凝集し且つエラストマーマトリックスに分散するのに非常に十分な能力を有するいずれのシリカであり、薄片鏡検法により観測できる。
【００６３】
表面積は、異なるシリカの補強特性の信頼できる測定結果を与え、ブルナウアー（Ｂｒｕｎａｕｅｒ）、エメット（Ｅｍｍｅｔ）及びテラー（Ｔｅｌｌｅｒ）（「ＢＥＴ」）法（Ｊ．Ａｍ．Ｃｈｅｍ．Ｓｏｃ．，ｖｏｌ．６０，ｐ．３０９以下に記載）が、表面積を決定するのに認められた方法である。シリカのＢＥＴ表面積は、概して、４５０ｍ２／ｇ未満、通常は約３２〜約４００ｍ２／ｇ又は約１００〜約２５０ｍ２／ｇ又は約１５０〜約２２０ｍ２／ｇである。
【００６４】
シリカ充填材（使用する場合）のｐＨは、一般に約５〜約７であるか、又はわずかに超えており、好ましくは約５．５〜約６．８である。
【００６５】
市販のシリカとしては、種々のグレードのＨｉ−Ｓｉｌ（商標）粉末化及び粒状シリカ（ＰＰＧインダストリーズ社、ピッツバーグ、ペンシルバニア州）が挙げられる。市販のシリカの他の供給者としては、グレースダビソン社（ボルティモア、メリーランド州）、デグサ社（パーシッパニー、ニュージャージー州）、ロディアシリカシステムズ社（クランバリー、ニュージャージー州）及びＪ．Ｍ．フーバー社（エジソン、ニュージャージー州）が挙げられる。
【００６６】
シリカは、約１〜約１００ｐｈｒの量で、好ましくは約５〜約８０ｐｈｒの量で使用できる。カーボンブラックと使用する場合、シリカの量を、約１ｐｈｒと同程度まで減少させることができ、シリカの量を減少させた際、より少ない量の加工助剤を、もしあればシランを加えて使用できる。
【００６７】
シリカを使用する場合、単数又は複数のエラストマー中での良好な混合及び単数又は複数のエラストマーとの相互作用を確実にするように、シランなどのカップリング剤を、多くの場合添加する。一般に、添加されるシランの量は、エラストマー配合物中に存在するシリカ充填材の重量に対して約４〜２０％の間の範囲である。
【００６８】
カップリング剤は、一般式Ａ−Ｔ−Ｇを有することができ、式中、Ａは、シリカ充填材の表面上の基（例えば、表面のシラノール基）と物理的及び／又は化学的に結合可能な官能基を表わし、Ｔは、炭化水素基の結合を表わし、Ｇは、エラストマーと結合可能な（例えば、硫黄含有結合を介して）官能基を表わす。かかるカップリング剤としては、オルガノシラン、特には多硫化アルコキシシラン（例えば、米国特許第３，８７３，４８９号、第３，９７８，１０３号、第３，９９７，５８１号、第４，００２，５９４号、第５，５８０，９１９号、第５，５８３，２４５号、第５，６６３，３９６号、第５，６８４，１７１号、第５，６８４，１７２号、第５，６９６，１９７号等参照）又は上述のＧ及びＡ官能部を持つポリオルガノシロキサンが挙げられる。カップリング剤の例は、ビス［３−（トリエトキシシリル）プロピル］テトラスルフィドである。
【００６９】
加工助剤の添加により、使用するシランの量を低減することができる。加工助剤として使用される糖の脂肪酸エステルの記載については、例えば、米国特許第６，５２５，１１８号を参照されたい。加工助剤として有用な追加の充填材には、限定されないが、クレー（含水ケイ酸アルミニウム）、タルク（含水ケイ酸マグネシウム）及びマイカ等の鉱物充填材、並びに尿素及び硫酸ナトリウム等の非鉱物充填材が含まれる。好ましいマイカは、主としてアルミナ、シリカ及びカリを含むが、他の変形も使用できる。追加の充填材を、約４０ｐｈｒまでの量で、好ましくは約２０ｐｈｒまでの量で利用することができる
【００７０】
また、他の従来のゴム添加剤を加えることもできる。かかる添加剤としては、例えば、プロセスオイル、可塑剤、酸化防止剤及びオゾン亀裂防止剤等の劣化防止剤、硬化剤等が挙げられる。
【００７１】
全ての成分を、例えば、バンバリーミキサー又はブラベンダーミキサーなどの標準的な装置で混合できる。典型的には、混合は二以上の段階で行われる。第一段階（しばしばマスターバッチ段階と称される）中、混合は典型的に約１２０℃〜約１３０℃の温度で開始され、いわゆる落下温度、典型的には約１６５℃に達するまで上昇させる。
【００７２】
処方がシリカを含む場合、単数又は複数のシラン成分を別個に添加するため、別個のリミル（ｒｅ−ｍｉｌｌ）段階が多くの場合使用される。本段階は、マスターバッチ段階で使用したのと同じであるが、多くの場合、やや低い温度、すなわち、約９０℃から落下温度の約１５０℃までの傾斜する温度で多くの場合行われる。
【００７３】
補強されたゴム配合物を、通常、例えば、硫黄又は過酸化物系硬化システムなどの一以上の既知の加硫剤を約０．２〜約５ｐｈｒ用いて硬化する。適した加硫剤の一般的な開示について、関心ある読者には、カーク・オスマー（Kirk-Othmer），Encyclopedia of Chem. Tech.，第3版，（ワイリーインターサイエンス、ニューヨーク州、1982年），20巻，pp.365-468に載せられた総説等を薦める。加硫剤、促進剤等は、最終混合段階で添加する。望ましくないスコーチ及び／又は加硫の早期開始の機会を低減するため、本混合工程は、多くの場合より低い温度、例えば、約６０℃〜約６５℃で開始し、約１０５℃から約１１０℃より高くならない温度で行われる。
【００７４】
その後、配合された混合物を、いずれの多種の部材に形成する前に、シート状に加工し(例えば、圧延)、その後、典型的には、混合段階中で使用される最高温度よりも約５℃〜約１５℃高い温度、最も通常には約１７０℃で加硫される。
【００７５】
下記に示す実施例は、読者に本発明の実施に有用となり得る詳細な条件及び材料を提供するが、これらの実施例は本発明を限定するものではない。 
【実施例】
【００７６】
例１：ＴＴＭＳＤＡＢ
約５．１ｇの４，４′−ジアミノベンゾフェノン、１０．７ｇのトリエチルアミン、及び１０ｍＬのトルエンを、氷浴で冷却した丸底反応フラスコ中で混合した。この混合物に、トルエン５０ｍＬ中のトリメチルシリルトリフルオロメタンスルホネート２３．５ｇの溶液を一滴ずつ添加した。
【００７７】
得られた混合物を室温で２日間撹拌した後、トルエン及び未反応の試薬を真空下で除去した。残留物を１００ｍＬ  ヘキサンで抽出した。ヘキサン層を真空下４０℃で蒸発させて、約１１．０ｇ（９２％収率）の黄色固体を得た。
【００７８】
１Ｈ  ＮＭＲスペクトルのデータ（Ｃ６Ｄ６、２５℃、テトラメチルシラン基準）から、生成物の構造が、各Ｒ及びＲ′がメチル基であり、Ｒ１がフェニレン基であり、Ｑが、ＪがＯであり、Ｒがジシリルアミノ基置換フェニレン基である式（ＩＩ−ａ）で表わされる上記式（ＩＩ）由来の構造に相当する
【化７】
0005473940.tif 000008
であると確認した。
【００７９】
例２：ＢＴＭＳＡＢ
約１２．０ｇ  ４−アミノベンゾフェノン、１３．５ｇ  トリエチルアミン、及び１５ｍＬ  トルエン（１５ｍＬ）を、氷浴で冷却した丸底反応フラスコ中で混合した。この混合物に、トルエン５０ｍＬ中の２９．７ｇのトリメチルシリルトリフルオロメタンスルホネートの溶液を一滴ずつ添加した。
【００８０】
得られた混合物室温で２日間撹拌した後、トルエン及び未反応の試薬を真空下で除去した。残留物を、１００ｍＬ  シクロヘキサンで抽出した。ヘキサン層真空下５０℃で蒸発させて、約１９．３ｇ（９３％収率）の粘性の茶色がかった黄色液体を得た。
【００８１】
１Ｈ  ＮＭＲスペクトルのデータ（Ｃ６Ｄ６、２５℃、テトラメチルシラン基準）から、生成物の構造が、各Ｒ及びＲ’がメチル基であり、Ｒ１がフェニレン基であり、Ｑが、ＪがＯであり、Ｒがフェニル基である式（ＩＩ−ａ）で表わされる上記式（ＩＩ）由来の構造に相当する
【化８】
0005473940.tif 000009
であると確認した。
【００８２】
例３：ＢＴＭＳＧＡ
約１０．４ｇのエピクロロヒドリン及び  リチウムビス（トリメチルシリル）アミドの１．０ＭＴＨＦ溶液１１２ｍＬを、還流冷却器に連結したフラスコ中で混合した。混合物を加熱して、約１時間還流した。
【００８３】
真空下で蒸発させることによって、溶媒を反応混合物から除去した。残存する反応混合物を真空下で蒸留し、約１２．１ｇ（５０％収率）の無色液体を得た。
【００８４】
１Ｈ  ＮＭＲスペクトルのデータ（Ｃ６Ｄ６、２５℃、テトラメチルシラン基準）から、生成物の構造が、各Ｒ及びＲ′がメチル基であり、Ｒ１がメチレン基であり、Ｑが、ＪがＯであり、各ＲがＨである式（ＩＩ−ｂ）で表わされる上記式（ＩＩ）由来の構造に相当する
【化９】
0005473940.tif 000010
であるとを確認した。
【００８５】
例４：シス−１，４−ポリブタジエン（未修飾）の合成
タービン撹拌器ブレードを備え付けた反応器に、１．４０３ｋｇのヘキサン及びの１，３−ブタジエン２０．６（重量）％のヘキサン溶液３．０８３ｋｇを添加した。
【００８６】
行われた触媒を、４．３２Ｍのメチルアルミノキサンのトルエン溶液７．３５ｍＬ、１．６６ｇの前記ブタジエン溶液、０．５３７Ｍのバーサチック酸ネオジムのシクロヘキサン溶液０．５９ｍＬ、６．６７ｍＬのヘキサン中の１．０Ｍジイソブチルアルミニウムヒドリド、及び１．２７ｍＬの１．０Ｍヘキサン中のジエチルアルミニウムクロライドを混合することによって調製した。触媒を、反応器に充填する前に、約１５分間熟成させた。
【００８７】
反応器のジャケットの温度を６５℃に設定し、触媒添加から約５３分間後、重合混合物を室温に冷却した。得られた重合体セメントを５ｇの２，６−ジ−ｔｅｒｔ−ブチル−４−メチルフェノールを含有するイソプロパノール１２Ｌで凝固し、次にドラム乾燥した。
【００８８】
例５：第２のシス−１，４−ポリブタジエン（未修飾）の合成
下表にてにまとめられている反応体及び触媒成分の量を使用して、例４の工程を、基本的に繰り返した。
【００８９】
【表１】
0005473940.tif 000011
【００９０】
触媒添加から約７２分間後、重合混合物を室温に冷却した。例４と同様に、得られた重合体セメントを凝固し、ドラム乾燥した。
【００９１】
例４及び５のコントロール重合体の性質を以下の表３に示す。
【００９２】
例６〜９：修飾したシス−１，４−ポリブタジエン
例４の工程を基本的に繰り返した。反応器に、１．５２６ｋｇのヘキサン及び１，３−ブタジエン１８．８（重量）％のヘキサン溶液２．９４０ｋｇを添加した。
【００９３】
実施した触媒を、例４に示す通りに調製し、熟成させた。
【００９４】
反応器のジャケット温度を６５℃に設定し、触媒添加から約６０分間後、重合混合物を室温に冷却した。
【００９５】
重合体セメントの一部を、４つのＮ２パージした瓶に移し、異なる官能化物質と反応させた。詳細を下表に示す。
【００９６】
【表２】
0005473940.tif 000012
【００９７】
各瓶を、約３０分間、６５℃に維持した水浴中で回転させた。各瓶中の重合体を、０．５ｇ  ２，６−ジ−ｔｅｒｔ−ブチル−４−メチルフェノールを含有するイソプロパノール３Ｌで凝固し、次にドラム乾燥した。
【００９８】
これらの官能化重合体の性質も下記の表３にまとめる。
【００９９】
例１０：ＢＴＭＳＧＡで修飾したシス−１，４−ポリブタジエン
例４の工程を、基本的に繰り返した。反応器に１．５１２ｋｇのヘキサン及び１，３−ブタジエン２１．５（重量）％のヘキサン溶液２．９５４ｋｇを添加した。
【０１００】
実施した触媒を例４に示す通りに調製し、熟成させた。
【０１０１】
反応器のジャケット温度を６５℃に設定し、触媒添加から約５５分間後、重合混合物を室温に冷却した。
【０１０２】
重合体セメントの一部４３５ｇを、Ｎ２パージした瓶に移し、５．２６ｍＬヘキサン中の０．４６３ＭのＢＴＭＳＧＡ（例３）と反応させた。この瓶を、例６〜９のものと同様に処理した。
【０１０３】
例４〜１０で調製した重合体の性質を、以下の表形式で示す。ゴムのムーニー粘度（ＭＬ１＋４）の値を、Ｍｏｎｓａｎｔｏ（商標）ムーニー粘度計（ラージ・ローター）で、１分間の起動時間４分間の実行時間を用いて決定し、分子量を、ポリスチレン標準を用いるＧＰＣで決定し、１，２−、シス１，４−、及びトランス１，４−結合含有量を、ＩＲスペクトルの分析から決定した。
【０１０４】
【表３】
0005473940.tif 000013
【０１０５】
例１１〜１３：スチレン／ブタジエン共重合体の合成
タービン撹拌器ブレードを備え付けた反応器に、５．１００ｋｇ  ヘキサン、１．２７８ｋｇ  スチレン溶液（ヘキサン中３３．０重量％）、及び１，３−ブタジエン２２．０（重量）％のヘキサン溶液７．６７０ｋｇを添加した。反応器に、１１．９８ｍＬのｎ−ブチルリチウム溶液（ヘキサン中１．６Ｍ）及び３．９５ｍＬの２，２−ビス（２′−テトラヒドロフリル）プロパン溶液（ヘキサン中１．６Ｍ）を充填した。反応器のジャケットを加熱し、バッチ温度が５０℃に到達したら、反応器のジャケットを冷水で冷却した。
【０１０６】
Ｎ２パージした瓶中で、重合体セメントの一部４２０ｇを０．３ｇの２，６−ジ−ｔｅｒｔ−ブチル−４−メチルフェノールを含有するイソプロパノール３ｍＬで失活し、次に凝固させ（０．５ｇの２，６−ジ−ｔｅｒｔ−ブチル−４−メチルフェノールを含有するイソプロパノール約３Ｌ）、ドラム乾燥した。これを下表にて例１１と特定する。
【０１０７】
別のＮ２パージした瓶中で、重合体セメントの一部４１６ｇを、約５．１ｍＬヘキサン中の０．５０ＭのＢＴＭＳＧＡ（例３）と反応させた。瓶を、約３０分間、５０℃に維持した水浴中で回転させた。得られた混合物を前記と同様に凝固させ、ドラム乾燥した。これを、以下、例１３と特定する。
【０１０８】
以下の図２における第２のベースラインのデータの点を得るために、別の未修飾ＳＢＲ（以下、例１２と特定する）を調製した。タービン撹拌器ブレードを備え付けたより小さい反応器に、１．５９７ｋｇのヘキサン、０．３９９ｋｇのスチレン溶液（ヘキサン中３４．０重量％）、及び１，３−ブタジエン２２．３（重量）％のヘキサン溶液２．４４０ｋｇを添加した。反応器に２．５８ｍＬのｎ−ブチルリチウム溶液（ヘキサン中１．６Ｍ）及び０．８５ｍＬの２，２−ビス（２′−テトラヒドロフリル）プロパン溶液（ヘキサン中１．６Ｍ）を充填した。反応器のジャケットを加熱し、バッチ温度が５５℃に到達したら、反応器のジャケット冷水で冷却した。この重合体セメントを反応器から除去し、２，６−ジ−ｔｅｒｔ−ブチル−４−メチルフェノールを含有するイソプロパノール中で凝固させ、ドラム乾燥した。
【０１０９】
【表４】
0005473940.tif 000014
【０１１０】
例14〜22: 加硫物の調製および試験
以下に示す処方を用いて、充填材入りの配合物を、例４−１０のポリブタジエン及び例１１〜１３のスチレン／ブタジエン二元共重合体から調製した。量はｐｈｒで記載した。
【０１１１】
【表５】
0005473940.tif 000015
【０１１２】
ムーニー粘度（ＭＬ１＋４）値を、例１４〜２０（ポリブタジエン）については１３０℃で、例２１−２３（ＳＢＲ）については１００℃で、Ａｌｐｈａ  Ｔｅｃｈｎｏｌｏｇｉｅｓ（商標）ムーニー粘度計（ラージ・ローター）で、１分間の起動時間及び４分間の実行時間を用いて決定した。
【０１１３】
配合物のそれぞれから作製した加硫物を、約１５分間、１７１℃で加硫した。引張り機械的特性を、ＡＳＴＭ−Ｄ４１２に記載されている手順を用いて決定した。ペイン効果（ΔＧ′）及びヒステリシス（ｔａｎδ）のデータを、表６に示す条件に従って行った動的歪掃引実験から得た。
【０１１４】
【表６】
0005473940.tif 000016
【０１１５】
これらの加硫物の物理的性質を、以下の表６に示し、表６中、それぞれ、Ｔｂは、破断時引張強さであり、Ｅｂは、破断時伸びである。
【０１１６】
【表７】
0005473940.tif 000017
【０１１７】
表７のデータは、特に、ジシリルアミノ基含有化合物で官能化したシス−１，４−ポリブタジエンを使用する配合物から作製した加硫物（例１６、１８及び２０）が、未修飾シス−１，４−ポリブタジエンで作製したものと比較して、５０℃におけるｔａｎδの減少（ヒステリシスの減少を示す）及びΔＧ’の減少（重合体とカーボンブラック充填材との間の相互作用の増大によるペイン効果の減少を示す）をもたらすことを示す。例１７及び１９（比較）を、ジアルキルアミノ基含有化合物で官能化した重合体を用いて作製し、そのうちの１つは（例１９）、未修飾重合体で作製した加硫物に対してヒステリシス及びペイン効果の減少を示さなかったが、他方（例１７）は、ジシリルアミノ類似体によって達成したもの（例１６）に対して、少ない程度だが、ヒステリシスの減少及びペイン効果の減少を示した。
【０１１８】
ＳＢＲ共重合体に関して、ＢＴＭＳＧＡで修飾したＳＢＲ（例２３）を使用する配合物から作製した加硫物は、非官能化ＳＢＲコントロール重合体を使用する配合物から作製した加硫物（例２１−２２）よりも、６０℃における低いｔａｎδ（ヒステリシスの減少を示す）及び低いΔＧ′（ＳＢＲとカーボンブラック充填材粒子との間のより強い相互作用力によるペイン効果の減少を示す）を示した。